(57)【特許請求の範囲】
【請求項１】
脱水触媒を充填した脱水触媒層と、開口径が０．３〜０．５ｎｍである細孔が形成された固体酸触媒を充填した固体酸触媒層とを含む少なくとも２層に対して、前記脱水触媒層から前記固体酸触媒層に向けてエタノールを流通することで、前記脱水触媒層でエタノールからエチレンを生成し、前記固体酸触媒層でエチレンからカルボカチオンを反応中間体として連続的に反応させてプロピレンヘ変換させることを特徴とするプロピレンの製造方法。
【請求項２】
前記脱水触媒層を有する第１の触媒容器と、前記固体酸触媒層を有する第２の触媒容器とを直列配置して備え、前記第１の触媒容器から前記第２の触媒容器に向けてエタノールを流通することで、前記脱水触媒層でエタノールからエチレンを生成し、前記固体酸触媒層でエチレンからカルボカチオンを反応中間体として連続的に反応させる請求項１に記載のプロピレンの製造方法。
【請求項３】
前記脱水触媒層と前記固体酸触媒層との間に、更に、水分除去層を有する請求項１又は請求項２に記載のプロピレンの製造方法。
【請求項４】
前記固体酸触媒の５００℃におけるブタンクラッキング反応の速度定数ｋが０．１〜３０（ｃｍ3／ｍｉｎ・ｇ）であることを特徴とする請求項１〜請求項３のいずれか１項に記載のプロピレンの製造方法。
【請求項５】
前記固体酸触媒はリン酸塩系ゼオライトであることを特徴とする請求項１〜請求項４のいずれか１項に記載のプロピレンの製造方法。
【請求項６】
前記リン酸塩系ゼオライトを使用し、反応温度を３００〜５００℃とすることを特徴とする請求項５に記載のプロピレンの製造方法。
【請求項７】
前記脱水触媒層の反応温度を２３０℃〜２７０℃とし、前記固体酸触媒層の反応温度を３００℃〜５００℃としてエタノールを流通する請求項１〜請求項６のいずれか１項に記載のプロピレンの製造方法。
【請求項８】
請求項１〜請求項７のいずれか１項に記載のプロピレンの製造方法によりプロピレンを製造した後の固体酸触媒に対し、酸素雰囲気中での加熱処理を施すことを特徴とする触媒の再生方法。
【請求項９】
５００℃におけるブタンクラッキング反応の速度定数ｋが０．１〜３０（ｃｍ３／ｍｉｎ・ｇ）であり、請求項１〜請求項７のいずれか１項に記載のプロピレンの製造方法に使用することを特徴とする固体酸触媒。
【請求項１０】
細孔の開口径が０．３〜０．５ｎｍであり、請求項１〜請求項７のいずれか１項に記載のプロピレンの製造方法に使用することを特徴とする固体酸触媒。
【発明の詳細な説明】
【技術分野】
【０００１】
本発明は、プロピレンの製造方法および当該製造方法に適した固体酸触媒、並びに、当該製造方法に使用した触媒の再生方法に関する。
【背景技術】
【０００２】
石油化学の基幹原料として、今後プロピレンの需要が急速に伸びると予想される。プロピレンを増産するために、種々の製造方法が提案されている（例えば、特許文献１および非特許文献１参照）。
【０００３】
特許文献１には、細孔径２〜１０ｎｍの規則性メソポーラス多孔体にニッケルなどの金属を担持した触媒が開示されている。そして、気相中でエチレンから選択的にプロピレンなどを製造できることが開示されている。また、非特許文献１には、エチレンからプロピレンを生成させる際に、ニッケルを担持した固体酸触媒を使用する例、さらには、Ｈ−ＺＳＭ−５（プロトン交換型ＺＳＭ−５）を使用する例が開示されている。
【０００４】
しかし、従来法であるエチレンと２−ブテンとのメタセシス反応による反応機構では、プロピレン選択性が低いという問題がある。また、出発原料が気体（エチレン）であるため、その貯蔵および輸送が煩雑となり取り扱い性に問題がある。
【特許文献１】特開２００３−３２６１６９号公報
【非特許文献１】ＰＥＴＲＯＴＥＣ  Ｖｏｌ．２７，Ｎｏ．８，ｐ６２８−６３２（２００４）
【発明の開示】
【発明が解決しようとする課題】
【０００５】
本発明は、上記従来の課題を解決することを目的とする。すなわち、本発明は、プロピレン選択性が高く、取り扱い性の良い原料を使用することが可能で、プロピレンを高選択率で製造できるプロピレンの製造方法を提供することを目的とする。また、当該プロピレン製造方法に適した固体酸触媒を提供することを目的とする。さらに、当該製造方法に使用した触媒を効率よく再生できる触媒の再生方法を提供することを目的とする。
【課題を解決するための手段】
【０００６】
上記課題を解決すべく鋭意検討した結果、本発明者らは、下記本発明により当該課題を解決できることを見出し本発明に想到した。
【０００７】
すなわち、本発明のプロピレンの製造方法は、脱水触媒を充填した脱水触媒層と、開口径が０．３〜０．５ｎｍである細孔が形成された固体酸触媒を充填した固体酸触媒層とを含む少なくとも２層に対して、前記脱水触媒層から前記固体酸触媒層に向けてエタノールを流通することで、前記脱水触媒層でエタノールからエチレンを生成し、前記固体酸触媒層でエチレンからカルボカチオンを反応中間体として連続的に反応させてプロピレンへ転換させることを特徴とする。
【０００８】
上記「連続的に反応させる」とは、エタノールの分子内脱水反応後、該脱水反応での生成物であるエチレンからプロピレンヘの変換を行うものである。これら変換を可能としたのは、従来のメタセシス反応によるカルベン中間体を経由するプロピレンの生成機構とは異なる反応機構を見出したことによる。
【０００９】
プロピレンの製造方法に使用する触媒は、固体酸触媒である。当該製造方法は、固定床流通式の反応系を用い、カルボカチオンを反応中間体として、進行するため、触媒表面にプロトンが存在する固体酸触媒が適している。
本発明において固体酸触媒上でエタノールを連続的に反応させるには、脱水触媒層を有する第１の触媒容器と、固体酸触媒層を有する第２の触媒容器とを直列配置して備えておき、第１の触媒容器から第２の触媒容器に向けてエタノールを流通することで行なうことが好ましい。脱水触媒層と固体酸触媒層との間には、更に水分除去層が設けられていることが好ましい。
また、エタノールの流通は、前記脱水触媒層の反応温度を２３０℃〜２７０℃とし、前記固体酸触媒層の反応温度を３００℃〜５００℃として行なうことが好ましい。
【００１０】
前記固体酸触媒の５００℃におけるブタンクラッキング反応の速度定数は０．１〜３０（ｃｍ3／ｍｉｎ・ｇ）であることが好ましい。活性係数を上記範囲とすることで、過剰なオリゴマー反応が起こりにくくなり、プロピレン選択率を向上させることができる。
【００１１】
また、前記固体酸触媒は、ゼオライトであることが好ましい。ここで、「ゼオライト」とは、分子レベルの細孔を内包した含水アルミノ系ケイ酸塩であり、一般式Ｍ2/nＯ・Ａｌ2Ｏ3・ｘＳｉＯ2・ｙＨ2Ｏで表される。ゼオライトには、結晶構造を示すＩＵＰＡＣ名と、組成の違いによる鉱物名とがあるが、本発明でいうところのゼオライトの種類は特に限定されるものではなく、あらゆるゼオライトを使用することができる。例えば、Ａ型ゼオライト、Ｌ型ゼオライト、Ｘ型ゼオライト、Ｙ型ゼオライト、β型ゼオライト、Ｆｅｒｒｉｅｒｉｔｅ型ゼオライト、Ｍｏｒｄｅｎｉｔｅ型、ＦＭＩ型ゼオライト（ＺＳＭ−５ゼオライト）、リン酸塩系ゼオライトなどが挙げられる。また、本発明の固体酸触媒は、１種類の触媒に限らず、多種の触媒を組み合わせて使用してもよい。前記固体酸触媒は、粉状でも粒状でもよく、更に担体（多孔質物質）表面に固体酸触媒を担持したものでもよい。
【００１２】
プロピレンへの転換率を考慮すると、前記固体酸触媒はリン酸塩系ゼオライトであることが好ましい。ここで、リン酸塩系ゼオライトとは、ゼオライトのＳｉＯ4四面体のＳｉの一部を、３価のＡｌ（アルミニウム）と５価のＰ（リン）とで置き換えた構造であり、固体酸性を付与するために、ＰまたはＡｌの一部を異なる価数の金属カチオンで置換させたものである。
【００１３】
具体的には、Ｐの一部をＳｉに置換させたシリコンアルミノリン酸塩（ＳＡＰＯ4−ｎ）、Ａｌを異なる価数の金属カチオンで置換させたメタルアルミノリン酸塩（ＭｅＡｌＰＯ4−ｎ）、そしてこれらの中間組成体（ＭｅＡＰＳＯ4−ｎ）がある（括弧中のｎは結晶構造を示す番号）。より具体的には、ＳＡＰＯ−５、ＳＡＰＯ−１１、ＳＡＰＯ−１８、ＳＡＰＯ−３４、ＣｏＡＰＯ−５、ＣｏＡＰＯ−３４、ＣｏＡＰＯ−３４、ＢｅＡＰＯ−５、ＢｅＡＰＯ−３４、ＢｅＡＰＳＯ、ＭｎＡＰＯ−３４、ＭｎＡＰＯ−３６などのような「＊ＡＰＯ−ｎ（＊は金属元素）」で表されるメタルアルミノリン酸塩がある。
【００１４】
前記固体酸触媒としてリン酸塩系ゼオライトを使用する場合、反応温度は３００〜５００℃とすることが好ましい。３００〜５００℃とすることで、エチレンへの速い転化速度を維持しながらプロピレンへの選択率を高い状態に維持することができる。より好ましい反応温度としては、３５０〜４７０℃であり、さらに好ましい反応温度としては、４００〜４５０℃である。
【００１５】
固体酸触媒には、アルカリ金属、アルカリ土類金属、第５族金属、第８族金属、第１０族金属、第１１族金属、および第１２族金属からなる群より選択される少なくとも１種の金属イオンが担持（導入）されていることが好ましい。これらの金属イオンにより、触媒のプロトン量を調整して反応制御を行うことができる。その結果、プロピレン選択率を向上させることができる。このような金属イオンを導入した触媒を使用する場合は、反応温度を３００〜５００℃とすることが好ましい。
【００１６】
上記のような中でも、カルシウムイオン、鉛イオン、および亜鉛イオンのいずれかが好ましい。この場合も、反応温度は３００〜５００℃とすることが好ましい。
【００１７】
前記固体酸触媒に形成された細孔の開口径としては０．３〜０．５ｎｍである。細孔の開口径は、０．３〜１．０ｎｍであることが好ましく、０．３〜０．８ｎｍであることがより好ましく、０．３〜０．５ｎｍであることがさらに好ましい。触媒の開口径をプロピレンの占有径（約０．４ｎｍ）付近に合わせることで、反応生成物のプロピレンが選択的に触媒の細孔内から外に出るため、プロピレンが更に反応することを抑えることができ、その結果プロピレン選択率を向上させることができる。なお、細孔の開口径は、反応時の温度による分子振動で拡大、縮小するため、必ずしもプロピレンの占有径とは一致しない。
【００１８】
本発明のプロピレンを製造する方法は、
（Ａ）少なくとも１種類以上の前記固体酸触媒を充填した反応層にエタノールを供給して連続的にプロピレンを製造する方法（図２（Ａ）参照）のうち、
（Ｂ）後述する脱水触媒を充填した反応層（脱水触媒層）と、少なくとも１種類以上の前記固体酸触媒を充填した反応層（固体酸触媒層）の、少なくとも２層から構成される触媒容器を用いて、前記脱水触媒層側からエタノールを供給して、前記脱水触媒層でエタノールからエチレンを生成し、前記固体酸触媒層でエチレンからカルボカチオンを反応中間体として連続的にプロピレンを製造する方法（図２（Ｂ）参照）とする。中でもさらに、
（Ｃ）後述する脱水触媒を充填した反応層（脱水触媒層）からなる触媒容器、および、少なくとも１種類以上の前記固体酸触媒を充填した反応層（固体酸触媒層）からなる触媒容器を、直列に配置した構成からなり、前記脱水触媒層側からエタノールを流して、前記脱水触媒層でエタノールからエチレンを生成し、前記固体酸触媒層でエチレンからカルボカチオンを反応中間体として連続的にプロピレンを製造する方法（図２（Ｃ）参照）、
（Ｄ）後述する脱水触媒を充填した反応層（脱水触媒層）の下流側、且つ、少なくとも１種類以上の前記固体酸触媒を充填した反応層（固体酸触媒層）の上流側に水分除去層を配置した構成からなり、前記脱水触媒層側からエタノールを供給して連続的にプロピレンを製造する方法（図２（Ｄ）参照）、が好ましい。
【００１９】
前記脱水触媒とは、エタノールから分子内脱水反応によりエチレンを生成することができる触媒のことである。すなわち、本発明の固体酸触媒も脱水触媒になることができる。また、活性アルミナなどの一般的にエタノールからエチレンを製造する際に用いられる触媒を使用してもよく、更には本発明の固体酸触媒および一般的な脱水触媒を組み合わせてもよい。また脱水触媒は、粉状でも粒状でもよく、更に担体（多孔質物質）表面に脱水触媒を担持したものでもよい。前記（Ｂ）〜（Ｄ）に記載の脱水触媒層の形態としては、容器内に充填した脱水触媒と、該容器にエタノールを供給する入口、および脱水触媒にて反応した生成物（エチレン等）を排出する出口を設けたものであり、容器内の脱水触媒が、原料供給時に固定されたままである固定層タイプでも、原料供給時に原料の流動により動く流動層タイプでもよい。
【００２０】
前記（Ａ）〜（Ｄ）に記載の固体酸触媒層の形態としては、容器内に充填した固体酸触媒と、該容器に脱水触媒にて反応した生成物（エチレン等）を供給する入口、および固体酸触媒にて反応した生成物（プロピレン等）を排出する出口を設けたものであり、容器内の固体酸触媒が、原料供給時に固定されたままである固定層タイプでも、原料供給時に原料の流動により動く流動層タイプでもよい。なお、前記脱水触媒層の形態および前記固体酸触媒層の形態にて説明した「入口を設ける」または「出口を設ける」とは、各層における前段処理または後段処理との区切りをつける領域が存在することを示している。図２（Ｂ）を例に取ると、（Ｂ）の脱水触媒層の形態は、エタノールが触媒容器内の脱水触媒層に入る領域が「エタノールを供給する入口」であり、脱水触媒により生成したエチレン等が脱水触媒層から出る領域が「脱水触媒にて反応した生成物を排出する出口」に相当し、また、（Ｂ）の固体酸触媒層の形態は、脱水触媒により生成したエチレン等が固体酸触媒層に入る領域が「脱水触媒にて反応した生成物を供給する入口」であり、固体酸触媒により生成したプロピレン等が固体酸触媒層より出る領域が「固体酸触媒にて反応した生成物を排出する出口」に相当する。
【００２１】
前記（Ｂ）〜（Ｄ）に関し、前記脱水触媒層と前記固体酸触媒層とは、異なるエネルギーで反応操作を行うことが可能である。具体的には、触媒に温度勾配を設ける方法や、エネルギーの異なる電子線を照射する方法などが挙げられる。
更に前記（Ｄ）の構成では、エタノールの脱水反応で生じた水を除去することができるため、プロピレン選択率を向上させることができる。
このように複数の反応層を含んでも、エタノールからプロピレンを製造する全工程を連続的に行うことができる。
【００２２】
また、本発明触媒の再生方法は、既述のプロピレンの製造方法によりプロピレンを製造した後の固体酸触媒に対し、酸素雰囲気中での加熱処理を施すことを特徴とする。当該固体酸触媒は、反応中触媒上にコークまたはコーク前駆体が析出し、触媒活性が低下してしまう。そこで、本発明の再生方法による酸素雰囲気下での加熱処理を行うことで、固体酸触媒上のコークまたはコーク前駆体を燃焼除去し触媒活性を回復させることができる。
【００２３】
さらに、本発明の固体酸触媒は、固体酸触媒の５００℃におけるブタンクラッキング反応の速度定数ｋが０．１〜３０（ｃｍ3／ｍｉｎ・ｇ）であり、既述のプロピレンの製造方法に使用することを特徴とする。速度定数ｋを０．１ｃｍ3／ｍｉｎ・ｇ以上とすることで、プロピレンに変換するための十分な反応速度を得ることができ、速度定数ｋを３０ｃｍ3／ｍｉｎ・ｇ以下とすることで、過剰なオリゴマー反応が起こりにくくなり、プロピレン選択率を向上させることができる。
【００２４】
また、本発明の固体酸触媒は、その表面に形成された細孔の開口径を０．３〜０．５ｎｍとする。表面に形成された細孔の開口径の範囲は、０．３〜１．０ｎｍであることが好ましく、０．３〜０．８ｎｍであることがより好ましく、０．３〜０．５ｎｍであることがさらに好ましい。そして、既述のプロピレンの製造方法に使用することを特徴とする。触媒の開口径をプロピレンの占有径（約０．４ｎｍ）に近づけることで、反応後のプロピレンが選択的に触媒の細孔内から外に出るため、プロピレンが更に他の炭化水素に変化することを抑えることができ、その結果、プロピレン選択率を向上させることができる。なお、細孔の開口径は、反応時の温度による分子振動で拡大、縮小するため、必ずしもプロピレンの占有径とは一致しない。
【発明の効果】
【００２５】
本発明のプロピレンの製造方法は、プロピレン選択性が高く、取り扱い性の良い原料を使用することが可能で、プロピレンを高選択率で製造できる。また、本発明の固体酸触媒は、当該プロピレン製造方法に適したものである。さらに、本発明の触媒の再生方法によれば、当該製造方法に使用した触媒を効率よく再生することができる。
【発明を実施するための最良の形態】
【００２６】
［１］プロピレンの製造方法：
本発明のプロピレンの製造方法は、脱水触媒を充填した脱水触媒層と、開口径が０．３〜０．５ｎｍである細孔が形成された固体酸触媒を充填した固体酸触媒層とを含む少なくとも２層に対して、前記脱水触媒層から前記固体酸触媒層に向けてエタノールを流通することで、前記脱水触媒層でエタノールからエチレンを生成し、前記固体酸触媒層でエチレンからカルボカチオンを反応中間体として連続的に反応させてプロピレンへ転換させる方法である。当該方法により、エタノールから、プロピレンを効率よく製造することができる。また、エタノールは常温では液体であるため、気体であるエチレンを使用するよりも取り扱いが容易であり、設備費の低減が可能となる。
【００２７】
図１に固体酸触媒を用いたプロピレンの生成機構を示す。該生成機構はカルボカチオンを反応中間体としてプロピレンが生成しているものと考えられる。
具体的には図１に示すように、
（１）酸触媒の脱水反応によるエタノールからエチレンの生成。
（２）生成したエチレンと、更に酸触媒により得られたエチルカチオンとの２量化反応（ブチルカチオンの生成）。
（３）前記ブチルカチオンからの１−ブテンまたは２−メチルプロペン生成反応。
（４）前記２種類のブテンヘのエチルカチオン付加による３量化反応（４−メチルペンテン型カルボカチオンまたはヘキシルカルボカチオンの生成）
（５）β解裂によるプロピレン生成。
へと連続的に反応が起こる。
【００２８】
本発明のプロピレンを製造する方法は、以下の（Ｂ）の構成を有しており、更には以下の（Ｃ）、（Ｄ）の構成が好ましい。
（Ｂ）脱水触媒を充填した反応層（脱水触媒層）と、少なくとも１種類以上の前記固体酸触媒を充填した反応層（固体酸触媒層）の、少なくとも２層から構成される触媒容器を用いて、前記脱水触媒層側からエタノールを流して、前記脱水触媒層でエタノールからエチレンを生成し、前記固体酸触媒層でエチレンからカルボカチオンを反応中間体として連続的にプロピレンを製造する方法（図２（Ｂ））。
（Ｃ）脱水触媒を充填した反応層（脱水触媒層）からなる触媒容器、および、少なくとも１種類以上の前記固体酸触媒を充填した反応層（固体酸触媒層）からなる触媒容器を、直列に配置した構成からなり、前記脱水触媒層側からエタノールを供給して、前記脱水触媒層でエタノールからエチレンを生成し、前記固体酸触媒層でエチレンからカルボカチオンを反応中間体として連続的にプロピレンを製造する方法（図２（Ｃ））。
（Ｄ）脱水触媒を充填した反応層（脱水触媒層）の下流側、且つ、少なくとも１種類以上の前記固体酸触媒を充填した反応層（固体酸触媒層）の上流側に水分除去層を配置した構成からなり、前記脱水触媒層側からエタノールを供給して連続的にプロピレンを製造する方法（図２（Ｄ））。
【００２９】
本発明が上述する工程を有することができるのは、本発明者が、前記固体酸触媒には次の３つの触媒作用を有することを見出したことに他ならない。
（１）エタノールからプロピレンを生成する触媒作用
（２）エタノールからエチレンを生成する触媒作用（脱水反応）
（３）エチレンからプロピレンを生成する触媒作用
前記脱水触媒とは、エタノールから分子内脱水反応によりエチレンを生成することができる触媒のことである。すなわち、本発明の固体酸触媒も脱水触媒になることができる。また、活性アルミナなどの一般的に工タノールからエチレンを製造する際に用いられる触媒を使用してもよく、更には本発明の固体酸触媒および一般的な脱水触媒を組み合わせてもよい。
また、脱水触媒は、粉状でも粒状でもよく、更に担体（多孔質物質）表面に脱水触媒を担持したものでもよい。
【００３０】
上記（Ｄ）に記載の水分除去層とは、原料に含まれる水、および、前記脱水触媒にて生成した水を除去するものである。この方法としては、冷却による液化分離、水蒸気透過膜による分離等の方法が挙げられる。
上記（Ｂ）、（Ｃ）または（Ｄ）において、エタノール供給側から見て上流の脱水触媒を充填した反応層（脱水触媒層）ではエタノールが脱水してエチレンが生成する反応が起こり、下流の固体酸触媒を充填した反応層（固体酸触媒層）ではエチレンからプロピレンが生成する反応が起こる。これら、２つの触媒層の反応温度は同じでも異なっていても良いが、エタノールからプロピレン生成まで連続的に反応をおこなうために、全工程で一定の圧力であるほうが好ましい。
【００３１】
いずれの場合も、後述する固体酸触媒を用いた場合、反応温度を３００℃〜５００℃とすることが好ましい。このような態様とすることで、プロピレンより分子量が大きい化合物への重合反応を抑え、かつ、適度なクラッキング反応を押さえることができる。
更に、（Ｂ）、（Ｃ）または（Ｄ）において、脱水触媒層の温度は２３０℃〜２７０℃とすることが好ましい。（Ｂ）においては、エタノール供給側（脱水触媒層に相当）を２３０℃〜２７０℃とし、反応生成物出口側（固体酸触媒層に相当）を３００℃〜５００℃として、温度勾配を持たせればよい。
（Ｂ）〜（Ｄ）に示すように複数の反応層を含んでも、エタノールからプロピレンを製造する全工程を連続的に行うことができる。
【００３２】
固体酸触媒としては、Ｈ−ＺＳＭ−５（プロトン交換型ＺＳＭ−５）やリン酸塩系ゼオライト（既述の中でも、特に、ＳＡＰＯ−３４、ＳＡＰＯ−１１、ＳＡＰＯ−１８）であることが好ましく、高いプロピレン選択率が得られることを考慮し、また、再生のしやすさおよび適度な酸強度を考慮すると、リン酸塩系ゼオライトであることが好ましい。
【００３３】
また、固体酸触媒としてリン酸塩系ゼオライトを使用し、反応温度を３００〜５００℃とすることが好ましい。このような態様とすることで、過度な重合反応を抑え、かつ、過度なクラッキング反応を抑えることができる。
【００３４】
［２］固体酸触媒：
本発明の固体酸触媒は、既述の本発明のプロピレンの製造方法に使用する。Ｈ−ＺＳＭ−５などのゼオライトに代表される固体酸触媒には、アルカリ金属、アルカリ土類金属、第５族金属、第８族金属、第１０族金属、第１１族金属、および第１２族金属からなる群より選択される少なくとも１種の金属イオンが導入されていることが好ましい。適当な酸強度を考慮すると、カルシウムイオン、鉛イオン、および亜鉛イオンの少なくともいずれかが導入されていることが好ましい。導入方法としては、固体イオン交換法などを適用することができる。
【００３５】
本発明の固体酸触媒は、固体酸触媒の５００℃におけるブタンクラッキング反応の速度定数ｋが０．１〜３０（ｃｍ3／ｍｉｎ・ｇ）である。ｋは、「Ｈ．ＲＡＳＴＥＬＬＩ，Ｊｒ．，Ｂ．Ｍ．ＬＯＫ，Ｊ．Ａ．ＤＵＩＳＭＡＮ，Ｄ．Ｅ．ＥＡＲＬＳ  ａｎｄ  Ｊ．Ｔ．ＭＵＬＬＨＡＵＰＴ，Ｔｈｅ  Ｃａｎａｄｉａｎ  ｊｏｕｒｎａｌ  ｏｆ  Ｃｈｅｍｉｃａｌ  Ｅｎｇｉｎｅｅｒｉｎｇ，Ｖｏｌ．６０（１９８２），ｐ４４−４９」に記載の方法にて求めることができる。
【００３６】
具体的には、２％のｎ−ブタンが入ったヘリウムガスを、５００℃に保持された触媒（ＳＡＰＯ−３４など）に通じ、ブタンクラッキング反応により消費されて出てきたガス中のｎ−ブタン消費量をガスクロマトグラフィーにて測定し、得られた値を下記式に代入して求めることができる。
【００３７】
ｋ＝−（Ｆ／Ｗ）ｌｎ（１−ｃ）  （ｃｍ3／ｍｉｎ・ｇ）
ｃ：ｎ−ブタン消費量のモル分率
Ｆ：２％のｎ−ブタン入りヘリウムガスの流量（ｃｍ3／ｍｉｎ）
Ｗ：触媒重量（ｇ）
【００３８】
なお、Ｈ−ＺＳＭ−５、ＳＡＰＯ−３４、およびＳＡＰＯ−１１のそれぞれのｋは、６５〜７０、０．１〜７．６、および０．５〜３．５である。
【００３９】
本発明の固体酸触媒は、細孔の開口径が、０．３〜１．０ｎｍであるが、０．３〜０．５ｎｍとする。図１の２量化で生じるブテン類の分子径（占有径）は約０．５ｎｍであり、プロピレンの分子径（占有径）は約０．４ｎｍであり、中間生成物に比べて小さな分子径となっている。そのため、触媒細孔内で生成した生成物を、触媒出口の大きさ（開口径）で選別することにより、触媒系外に放出されるプロピレンの割合（選択率）を向上させることができる。なお、細孔の開口径は、反応時の温度による分子振動で拡大、縮小するため、必ずしもプロピレンの占有径とは一致しない。
【００４０】
ここで、ＺＳＭ−５の細孔径は約０．６ｎｍであり、ＳＡＰＯ−３４の細孔径は約０．４ｎｍである。ＳＡＰＯ−３４の細孔径は、プロピレンの分子径と略同等であるため、触媒開口径による「分子ふるい効果」により、触媒細孔内から脱離するプロピレンが多くなる効果が相乗されるものと考えられる。
【００４１】
細孔の開口径は、公知の方法によって測定することができる。例えば、窒素ガスや二酸化炭素などのガス吸着法による細孔測定や、電子顕微鏡測定によって求めることができる。
【００４２】
［３］触媒の再生方法：
本発明の触媒の再生方法は、プロピレンの製造方法によりプロピレンを製造した後の固体酸触媒に対し、酸素雰囲気中での加熱処理を施す方法である。活性劣化の原因となる固体酸触媒上のコークまたはコーク前駆体を燃焼除去することで触媒活性を回復させることが可能となる。
【００４３】
加熱処理による加熱温度（焼成温度）は、コークまたはコーク前駆体が十分に燃焼する６００〜７００℃とすることが好ましい。酸素雰囲気とするには、触媒容器中に大気導入すればよい。なお、この簡便な触媒の再生方法には、耐熱性の優れた本発明の酸化物触媒、特に、ＳＡＰＯ−３４、ＳＡＰＯ−１１、ＳＡＰＯ−５、およびＳＡＰＯ−１８に適用することが好ましい。
【実施例】
【００４４】
（金属導入Ｈ−ＺＳＭ−５触媒を使用した製造試験）：参考例
ＳｉＯ2／Ａｌ2Ｏ3＝２３．８のＨ−ＺＳＭ−５触媒（東ソー社製）に、Ｐｂ（鉛）イオン、Ｃａ（カルシウム）イオン、Ｚｎ（亜鉛）イオン、Ａｇ（銀）イオン、Ｎａ（ナトリウム）イオン、Ｉｎ（インジウム）イオン、Ｇａ（ガリウム）イオン、およびＴａ（タンタル）イオンのそれぞれを固体イオン交換法により導入して金属担持Ｈ−ＺＳＭ−５触媒（それぞれの金属イオン導入量：Ｍ／Ａｌ（物質量比）＝０．１７〜０．５、Ｍ：金属イオンの物質量（モル量）、Ａｌ：アルミニウムイオンの物質量（モル量））を調製した。Ｐｂ（鉛）イオン、Ｃａ（カルシウム）イオン、Ｚｎ（亜鉛）イオン、Ａｇ（銀）イオン、Ｎａ（ナトリウム）イオン、Ｉｎ（インジウム）イオン、Ｇａ（ガリウム）イオン、およびＴａ（タンタル）イオンのそれぞれの前駆体としては、それぞれの硝酸塩を使用した。この場合には、エチレンを出発原料として、プロピレンの製造試験を行った。
なお、エタノールは２３０℃以上の条件で固体酸触媒層に供給すると、容易に略１００％エチレンに転化する（固体酸触媒による脱水反応）ため、出発原料にエチレンを用いても、エタノールから連続的にプロピレンを製造する際の固体酸触媒の活性を評価することが可能である。そのため、本参考例は、図２（Ｄ）に示す脱水触媒層および水分除去層を経た後の、固体酸触媒による反応とみなすことができる。
【００４５】
製造試験における反応条件は、下記の通りである。まず、導入金属イオンとＨ−ＺＳＭ−５中のＡｌとの物質量比（モル比：「導入金属イオンの物質量（モル量）」／「アルミニウムイオンの物質量（モル量）」）は０．５とし、エチレンガス、Ｎ2キャリアガス、およびＨｅキャリアガスのそれぞれの圧力を３３．８ｋＰａとし、接触時間を０．４５〜１．８（ｇ−ｃａｔａｌｙｓｔ・ｈ／ｍｏｌ）とし、反応温度を３２５℃とした。それぞれの接触時間におけるエチレン転化率およびプロピレン選択率の結果を図３（図は、導入金属イオンをＰｂイオンとしたＰｂ／Ｈ−ＺＳＭ−５での結果とＨ−ＺＳＭ−５での結果）に示す。
【００４６】
金属イオンを導入すると、Ｈ−ＺＳＭ−５触媒のプロトンの酸強度を弱くするものと考えられる。また、図３に示すように、エチレン転化率を０ｍｏｌ％に外挿することにより、プロピレン選択率に及ぼす金属イオンの影響を評価することができる。各種金属イオンを導入した場合の結果（外挿値）を下記表１に示す。
【００４７】
【表１】
0005330635.tif 000002
【００４８】
Ｈ−ＺＳＭ−５触媒では、エチレン転化率を０ｍｏｌ％に外挿した場合のプロピレン選択率は約４０Ｃ−ａｔｏｍ％（Ｃ−ａｔｏｍ％：出発原料の全炭素数に対するプロピレンに変化した炭素数の割合）である。これに対し、各種金属イオンを導入したＨ−ＺＳＭ−５触媒にて評価した結果では、図３および上記表１に示すように、Ｃａイオン、Ｐｂイオン、およびＺｎイオンのそれぞれで、エチレン転化率を０ｍｏｌ％に外挿した場合のプロピレン選択率は４８〜７２Ｃ−ａｔｏｍ％という高い値を示した。
【００４９】
（リン酸塩系触媒を使用した製造試験）
Ｈ−ＺＳＭ−５触媒より酸強度が弱いリン酸塩系ゼオライト触媒（ＳＡＰＯ−３４）を用いてプロピレンの製造試験を行った。
【００５０】
なお、ＳＡＰＯ−３４は「Ａ．Ｍ．Ｐｒａｋａｓｈ  ａｎｄ  Ｓ．Ｕｎｎｉｋｒｉｓｈｎａｎ，Ｊ．ＣＨＥＭ．ＳＯＣ．ＦＡＲＡＤＡＹ．ＴＲＡＮＳ．，１９９４，９０（１５），２２９１−２２９６」に記載の方法により作製した。
【００５１】
具体的には、Ａｌ2Ｏ3：Ｐ2Ｏ5：ＳｉＯ2：Ｈ2Ｏ：モルホリン＝１：１：０．５：６０：２の割合になるように配合した。配合手順は、８５％オルトリン酸に蒸留水を加え、更に擬マーベスト（アルミナ）を加えて６時間攪拌した。また別途、蒸留水に入ったフュームドシリカとモルホリンとを用意し、強攪拌しながら、その中に先に調製したものを滴下した。そして、出来上がったゲル状物質を２７℃２４時間でエージングさせた。その後、耐熱容器に移し替え１９０℃１２０時間にて水熱合成反応を行った。冷却後、水洗・デカンテーションを行い、乾燥させて目的物（ＳＡＰＯ−３４）を得た。
【００５２】
製造試験における反応条件は、下記の通りである。エタノールおよびエチレンガスのいずれを出発原料とした場合でも、エタノールもしくはエチレンガス、Ｎ2キャリアガス、およびＨｅキャリアガスのそれぞれの圧力を３３ｋＰａとし、接触時間を３．６〜２４．０（ｇ−ｃａｔａｌｙｓｔ・ｈ／ｍｏｌ）とし、反応温度を３５０〜４００℃とした。結果を図４に示す。なお、エタノールは２３０℃以上の条件で固体酸触媒層に供給すると、容易に略１００％エチレンに転化する（固体酸触媒による脱水反応）ため、図４の横軸はエチレン転化率に統一した。また、本実施例でエチレンを出発原料に用いたものは、図２（Ｄ）に示す脱水触媒層および水分除去層を経た後の、固体験触媒による反応とみなすことができる。
【００５３】
図４より、Ｈ−ＺＳＭ−５触媒に比べて、エタノールおよびエチレン転化率に対するプロピレン選択率が格段に高い（Ｈ−ＺＳＭ−５触媒は４２Ｃ−ａｔｏｍ％であり、ＳＡＰＯ−３４は８３〜８７Ｃ−ａｔｏｍ％）ことがわかる。これは、酸強度がＨ−ＺＳＭ−５触媒よりも弱いので、炭素数の多い炭化水素が生成しにくいこと、また、「分子ふるい効果」が理由と考えられる。なお、金属イオンを導入したＨ−ＺＳＭ−５触媒（Ｐｂ導入Ｈ−ＺＳＭ−５触媒など）では、エチレン転化率を増加させると、プロピレン選択率が急激に低下する（図３参照）のに対し、ＳＡＰＯ−３４では、エチレン転化率を増加させても、さほどプロピレン選択率は低下しない。
【００５４】
（反応温度を変化させた場合の製造試験）
ＳＡＰＯ−３４を触媒とし、反応温度を変化させてプロピレンの製造試験を行った。出発原料はエチレンとした。製造試験における反応条件は、下記の通りである。エチレンガス、Ｎ2キャリアガス、およびＨｅキャリアガスのそれぞれの圧力を３３ｋＰａとし、接触時間を８．０（ｇ−ｃａｔａｌｙｓｔ・ｈ／ｍｏｌ）とし、反応温度を３５０〜５００℃とした。経時変化におけるエチレン転化率の結果を図５に示し、プロピレン選択率の結果を図６に示す。
【００５５】
図５より、４００℃〜５００℃の間で、特に、４３０℃でエチレン転化率が高いものとなった。また、いずれの場合も、流通時間の経過とともに変換率が低下した。
【００５６】
また、図６より、４００℃〜４３０℃で略同程度のプロピレン選択率が示された。５００℃以上では、流通時間の経過とともに選択率の低下が見られた。
【００５７】
以上の結果より、反応温度を４００℃〜５００℃とすると、エチレン転化率およびプロピレン選択率ともに高い値を示すことがわかった。
【００５８】
（エタノール脱水反応により生じた水を除去した反応系による製造試験）：参考例
ＳｉＯ2／Ａｌ2Ｏ3＝２３．８のＨ−ＺＳＭ−５触媒を用いてエタノールおよびエチレンを出発原料としてプロピレンの製造試験を行った。結果を図７および図８に示す。なお、反応条件は下記の通りとした。
【００５９】
すなわち、エタノールでの反応条件として、エタノールおよびキャリアガス（Ｈｅ）のそれぞれの圧力を５０ｋＰａとし、総流量を２０ｃｍ3／ｍｉｎとし、反応温度を３２０℃とした。また、エタノールの脱水処理後の脱水反応後の場合の反応条件として、エチレンガス、Ｎ2キャリアガス、およびＨｅキャリアガスのそれぞれの圧力を３３ｋＰａとし、総流量を１７ｃｍ3／ｍｉｎとし、反応温度を３２０℃とした。
【００６０】
３２０℃ではエタノールは脱水反応を起こし、かつ、エタノールはすべて消失している。すなわち、エタノールは水とエチレンとをはじめとする炭化水素に転化している。そこで、図７の横軸はエチレン転化率で示した。図７の破線の領域では、エチレン転化率０〜１０ｍｏｌ％辺りでプロピレン選択率が急激に減少している。一方、エタノールをＨ−ＺＳＭ−５触媒（反応温度：２５０℃）に曝すと、略１００％の収率でエチレンが生成していることが確認できた（図示なし）。この生成機構は、エタノールから水が脱離してエチレンに変化しているものであるため、脱離した水を除去した反応系にて試験を行った結果が図８である。試験の結果、図８の破線の領域に示される通り、エタノールからエチレンへの転化反応後水を除去することにより、Ｈ−ＺＳＭ−５触媒を用いた場合には、プロピレン選択率の減少を抑制することが可能となった。
【００６１】
（触媒の再生試験）
上記「反応温度を変化させた場合の製造試験」で示したとおり、時間経過とともに触媒活性が低下することが確認された。反応後の触媒を分析した結果、触媒内にコークまたはコーク前駆体が析出していることが明らかとなった。このコークまたはコーク前駆体を取り除いて触媒を再生させるため、大気中（酸素雰囲気下）にて加熱処理を行った。
【００６２】
なお、再生条件は、下記の通りである。まず、触媒は、上記試験のうち反応温度４００℃にて製造試験を行った後のＳＡＰＯ−３４触媒を使用した。雰囲気は、大気中（酸素雰囲気下）で加熱時間は３時間とした。加熱温度は、４３０℃および６３０℃の２種類とした。
【００６３】
再生処理後、再びプロピレン製造試験を行った。４３０℃で再生処理を行った触媒では、触媒活性が低下したままであったが、６３０℃で再生処理を行った触媒では、触媒活性が元の活性に回復することが確認できた。そこで、下記反応条件にて、上記試験と同様の試験を行い、時間経過におけるエチレン転化率の変化を観察した。具体的な反応条件は下記の通りである。エチレンガス、Ｎ2キャリアガス、およびＨｅキャリアガスのそれぞれの圧力を３３ｋＰａとし、接触時間を８．０（ｇ−ｃａｔａｌｙｓｔ・ｈ／ｍｏｌ）とし、反応温度を４００℃とした。結果を図９に示す。
【００６４】
図９に示すとおり、再生処理を行った触媒は、反応に使用する前の触媒（新品）と同等の活性を得ることができた。このことから、触媒活性の低下の主原因は、コークまたはコーク前駆体の析出によるものであることがわかり、再生処理を行うことでコークまたはコーク前駆体が燃焼して除去されることにより、簡便に触媒活性を回復できることが確認できた。
【図面の簡単な説明】
【００６５】
【図１】本発明の反応スキームを示す説明図である。
【図２】本発明のプロピレンを製造方法の反応経路を模式的に示した図であり、（Ａ）は、少なくとも１種類以上の固体酸触媒を充填した反応層にて、エタノールからプロピレンヘの連続的な変換を示した反応経路であり、（Ｂ）は、１つの容器内で、脱水触媒を充填した反応層（脱水触媒層）と、少なくとも１種類以上の前記固体酸触媒を充填した反応層（固体酸触媒層）の、２層から構成される触媒容器での、エタノールからプロピレンヘの連続的な変換を示した反応経路であり、（Ｃ）は、脱水触媒を充填した反応層（脱水触媒層）を設けた触媒容器、および、少なくとも１種類以上の前記固体酸触媒を充填した反応層（固体酸触媒層）を設けた触媒容器を、直列に配置した構成での、エタノールからプロピレンヘの連続的な変換を示した反応経路であり、（Ｄ）は、脱水触媒を充填した反応層（脱水触媒層）を設けた触媒容器の下流側、且つ、少なくとも１種類以上の前記固体酸触媒を充填した反応層（固体酸触媒層）を設けた触媒容器の上流側に、水分除去層を設けた構成での、エタノールからプロピレンヘの連続的な変換を示した反応経路である。
【図３】Ｐｂイオンを導入したＨ−ＺＳＭ−５触媒と未導入のＨ−ＺＳＭ−５触媒におけるエチレン転化率とプロピレン選択率との関係を示す図である。
【図４】接触時間を変化させた場合で、ＳＡＰＯ−３４触媒におけるエタノールおよびエチレン転化率とプロピレン選択率との関係を示す図である。
【図５】ＳＡＰＯ−３４触媒での各温度におけるエチレン転化率の経時変化を示す図である。
【図６】ＳＡＰＯ−３４触媒での各温度におけるプロピレン選択率の経時変化を示す図である。
【図７】Ｈ−ＺＳＭ−５触媒を用い、エタノールを出発原料としたときのエチレン転化率と生成物選択率との関係（反応温度３２０℃）を示す図である。
【図８】Ｈ−ＺＳＭ−５触媒を用い、エタノールからエチレン反応後に脱水処理を行ったときのエチレン転化率と生成物選択率との関係（反応温度３２０℃）を示す図である。
【図９】新品ＳＡＰＯ−３４触媒および再生処理後のＳＡＰＯ−３４触媒におけるエチレン転化率の経時変化を示す図である。
【図１】
0005330635.tif 000003
【図２】
0005330635.tif 000004
【図３】
0005330635.tif 000005
【図４】
0005330635.tif 000006
【図５】
0005330635.tif 000007
【図６】
0005330635.tif 000008
【図７】
0005330635.tif 000009
【図８】
0005330635.tif 000010
【図９】
0005330635.tif 000011